(57)【要約】【課題】  保存安定性及び連続印刷安定性に優れ、固化したインクによってワイピングのメンテナンスによってヘッドに負担が掛かる事無く、印刷環境及びプリンタ機器に優しく且つ良好な捺染物を得る事が出来るインクジェット捺染用インク組成物を提供する。【解決手段】（Ａ）水酸基を置換基として有するラクトン構造の有機酸において、１つ以上の水酸基がアルカリ塩化されているラクトン構造の有機酸、（Ｂ）着色剤、（Ｃ）スチレン−（メタ）アクリル共重合体、（Ｄ）式（１）で表される化合物又はジグリセリンを含有するインクジェット捺染用インク組成物。【化１】2018150400.tif 000005（式（１）中、ＡＯ及びＯＡはいずれもアルキレンオキサイドを表す。Ｒは水素原子又は脂肪族炭化水素基を表す。ｍは０乃至３０の整数を表す。ｏ、ｐはそれぞれ０又は１の整数を表す。ｎは１乃至２０の整数を表す。但し、ｍ、ｏ、ｐの総和は１以上である。）【選択図】なし【特許請求の範囲】
【請求項１】
（Ａ）水酸基を置換基として有するラクトン構造の有機酸において、１つ以上の水酸基がアルカリ塩化されているラクトン構造の有機酸、（Ｂ）着色剤、（Ｃ）スチレン−（メタ）アクリル共重合体、（Ｄ）式（１）で表される化合物又はジグリセリンを含有するインクジェット捺染用インク組成物。
【化１】
2018150400.tif 000004
（式（１）中、ＡＯ及びＯＡはいずれもアルキレンオキサイドを表す。Ｒは水素原子又は脂肪族炭化水素基を表す。ｍは０乃至３０の整数を表す。ｏ、ｐはそれぞれ０又は１の整数を表す。ｎは１乃至２０の整数を表す。但し、ｍ、ｏ、ｐの総和は１以上である。）
【請求項２】
（Ａ）水酸基を置換基として有するラクトン構造の有機酸において、１つの水酸基がアルカリ塩化されているラクトン構造の有機酸である請求項１記載のインクジェット捺染用インク組成物。
【請求項３】
（Ａ）水酸基を置換基として有するラクトン構造の有機酸において、１つの水酸基がナトリウム塩化されているラクトン構造の有機酸である請求項２記載のインクジェット捺染用インク組成物。
【請求項４】
（Ａ）水酸基を置換基として有するラクトン構造の有機酸において、１つの水酸基がナトリウム塩化されているラクトン構造の有機酸が、Ｌ−アスコルビン酸ナトリウム又はエリソルビン酸ナトリウムである請求項３記載のインクジェット捺染用インク組成物。
【請求項５】
（Ｂ）着色剤が、昇華性染料である請求項１乃至４のいずれか一項に記載のインクジェット捺染用インク組成物。
【請求項６】
（Ｂ）着色剤が、Ｃ．Ｉ．ディスパースイエロー、Ｃ．Ｉ．ディスパースオレンジ、Ｃ．Ｉ．ディスパースブルー及びＣ．Ｉ．ディスパースレッドからなる群から選択される染料である請求項５記載のインクジェット捺染用インク組成物。
【請求項７】
（Ｂ）着色剤が、Ｃ．Ｉ．ディスパースイエロー５４、Ｃ．Ｉ．ディスパースオレンジ２５、Ｃ．Ｉ．ディスパースブルー３６０、Ｃ．Ｉ．ディスパースレッド６０からなる群から選択される染料である請求項６記載のインクジェット捺染用インク組成物。
【請求項８】
（Ｃ）スチレン−（メタ）アクリル共重合体の重量平均分子量が、１，０００〜２０，０００である請求項１乃至７のいずれか一項に記載のインクジェット捺染用インク組成物。
【請求項９】
（Ｃ）スチレン−（メタ）アクリル共重合体の重量平均分子量が、２，０００〜１９，０００である請求項１乃至８のいずれか一項に記載のインクジェット捺染用インク組成物。
【請求項１０】
（Ｃ）スチレン−（メタ）アクリル共重合体の重量平均分子量が、４，０００〜１７，０００である請求項１乃至９のいずれか一項に記載のインクジェット捺染用インク組成物。
【請求項１１】
（Ｄ）式（１）で表される化合物における、アルキレンオキサイドが、エチレンオキサイド又はプロピレンオキサイドである請求項１乃至１０のいずれか一項に記載のインクジェット捺染用インク組成物。
【請求項１２】
（Ｄ）式（１）で表される化合物における、ｎが１乃至１２である請求項１乃至１１のいずれか一項に記載のインクジェット捺染用インク組成物。
【請求項１３】
（Ｄ）式（１）で表される化合物における、Ｒが水素原子又はエチル基である請求項１乃至１２のいずれか一項に記載のインクジェット捺染用インク組成物。
【請求項１４】
（Ｄ）式（１）で表される化合物における、ｍ、ｏ、ｐがそれぞれ０、ｎが１、Ｒがエチル基である組合せ、ｍ、ｏ、ｐがそれぞれ０、ｎが５乃至１０、Ｒが水素原子である組合せ、ｍが３、ｏ及びｐがそれぞれ１、ｎが１でアルキレンオキサイドがエチレンオキサイド、Ｒが水素原子である組合せ、ｍが２６、ｏ及びｐがそれぞれ１、ｎが１でアルキレンオキサイドがエチレンオキサイド、Ｒが水素原子である組合せ、ｍ、ｏ、ｐがそれぞれ１、ｎが２でアルキレンオキサイドがプロピレンオキサイド、Ｒが水素原子の組合せ、のいずれか１種類を含む請求項１乃至１３のいずれか一項に記載のインクジェット捺染用インク組成物。
【請求項１５】
更に、水溶性有機溶剤を含有する請求項１乃至１４のいずれか一項に記載のインクジェット捺染用インク組成物。
【請求項１６】
更に、水を含有する請求項１乃至１５のいずれか一項に記載のインクジェット捺染用インク組成物。
【請求項１７】
請求項１乃至１６のいずれか一項に記載のインクジェット捺染用インク組成物の液滴を、インクジェットプリンタにより疎水性繊維に付着させる工程Ａと、工程Ａにより付着させたインク組成物の液滴中の着色剤を熱により繊維に固着させる工程Ｂと、繊維中に残存する未固着の着色剤を洗浄する工程Ｃと、を含む疎水性繊維の捺染方法。
【請求項１８】
請求項１乃至１６のいずれか一項に記載のインクジェット捺染用インク組成物の液滴を、インクジェットプリンタにより中間記録媒体に付着させて記録画像を得た後、該中間記録媒体における、インク組成物の液滴の付着面に疎水性繊維を接触させ、熱処理することにより該記録画像を疎水性繊維に転写する、疎水性繊維の捺染方法。
【請求項１９】
１種類以上の糊材、アルカリ性物質、還元防止剤及びヒドロトロピー剤を含む水溶液を、インク組成物を付着させる前の繊維に付与する、繊維の前処理工程をさらに含む請求項１７又は１８に記載の疎水性繊維の捺染方法。
【請求項２０】
請求項１７又は１８に記載の疎水性繊維の捺染方法により得られる、染色された疎水性繊維。
【発明の詳細な説明】
【技術分野】
【０００１】
本発明はインクジェット捺染用インク組成物及びそれを用いる疎水性繊維の捺染方法に関する。
【背景技術】
【０００２】
近年、インクジェットによる無製版印刷を行なう記録方法が提案され、布等を含めた繊維の捺染においてもインクジェット捺染が行われている。従来のスクリーン印刷等の捺染方法と比較して、インクジェット印刷による捺染は、無製版であること；省資源であること；省エネルギーであること；及び高精細表現が容易であること；等、様々な利点がある。
ここでポリエステル繊維等の疎水性繊維布は、一般に水に不溶性の色材により染色される。従って、インクジェット記録方法により疎水性繊維を捺染するための水性インクとしては、一般に水不溶性色材を水中に分散し、分散安定性等の性能が良好な分散インクを用いる必要がある。
【０００３】
ポリエステル繊維を代表とする疎水性繊維へのインクジェット捺染方式は、大きく分けると以下２つの方法に大別される。繊維へ直接インクを付与（プリント）した後、高温スチーミング等の熱処理によりインク中の染料を繊維に染着させるダイレクトプリント法と、中間記録媒体（専用の転写紙等）にインクを付与（プリント）した後、中間記録媒体のインク付与面と疎水性繊維を重ね合わせた後、熱により染料を中間記録媒体から繊維側へ転写させる昇華転写法である。
【０００４】
昇華転写法はのぼり旗等の捺染加工に主に用いられ、インク中には熱処理によるポリエステルへの転写適性に優れた易昇華型の染料が用いられる。加工工程としては
（１）プリント工程：インクジェットプリンタにより染料インクを中間記録媒体に付与する
（２）転写工程：熱処理により染料を中間記録媒体から繊維中に転写・染着させる
の２工程であり、市販の転写紙が広く使用できる為、繊維の前処理は必要とせず、また洗浄工程も省略されている。
【０００５】
昇華転写法に使用されているインクジェットインクは主として水性インクが使用されており、水不溶性である分散染料群及び油溶性染料群から選ばれる昇華性染料を、分散剤を用いて水中に微粒子分散安定化した染料分散液に対して、保湿剤（乾燥防止剤）として水溶性有機溶剤、表面張力調整剤として界面活性剤、その他添加剤（ｐＨ調整剤、防腐・防黴剤、消泡剤等）を用いて、粒度・粘度・表面張力・ｐＨ等の物理特性（物性）を最適化してインク化されている（特許文献１参照）。
【０００６】
またインクジェットプリントにおいて、プリントヘッドのノズルが配列されたプレートからインクを安定的に吐出できる事が重要であるが、水系インクにおいてはノズルプレート近傍でインク中の水分の蒸発によって引き起こされる吐出トラブルが起こり易い。
【０００７】
この様な吐出トラブルとしては、プレート上でインク組成物が付着乾燥した場合、プリンタのクリーニング動作で速やかに除去する事が出来ないと、印刷中にインクの吐出不良（飛行曲がり等）を引き起こす事がある。
【０００８】
そこで、インク中の水分の蒸発を抑える目的として各種保湿剤が用いられており、多くは水溶性有機溶剤を用いている。特に水溶性有機溶剤として保水効果の高いグリセリンを用いている。但しグリセリン単独での使用では水分が蒸発した際のインク増粘傾向が高くなる為、増粘傾向を穏やかにさせる目的としてグリコール系溶剤（エチレングリコール、プロピレングリコール、ジエチレングリコール等）が併用されている（特許文献１参照）。
【０００９】
昇華転写方式における疎水性繊維の捺染方法では、インクジェットプリンタにて昇華転写インクを中間記録媒体（専用の転写紙等）に付与（プリント）し、中間記録媒体のインク付与（プリント）面と被染色対象物（ポリエステル繊維等）を重ね合わせた物を、熱圧着ローラーや熱プレス機等による熱圧着方式によって昇華性染料を被染色対象物に転写させている。
【００１０】
上記従来技術で使用されている水溶性有機溶剤としてジグリセリン、ポリグリセリンを用いた例としては、ジグリセリン、ポリグリセリンと炭素数３乃至５のアルカンジオール類、分子量２００以上７００以下のポリプロピレングリコールを用いたインクジェット捺染用インクがあるが（特許文献４参照）、該技術において、ジグリセリン、ポリグリセリンとグリコール系溶剤を併用してインク化溶剤として使用した例はあるが、ダイレクトプリント法における未処理布に付与したインク同士のブリード防止効果に言及されてはいるが、昇華転写法にて使用できる旨は試験も記載もされていない。
【００１１】
また、ポリエチレングリコール及び／又はジグリセリンを用いたインクジェット顔料インクがあるが（特許文献５参照）、該技術において水溶性顔料インクの再分散性について触れているが、昇華性染料に関わる技術検討もされていない。
【先行技術文献】
【特許文献】
【００１２】
【特許文献１】ＷＯ２００５／１２１２６３号
【特許文献２】特許第３５１５７７９号公報
【特許文献３】特許第３５７３１５６号公報
【特許文献４】特開２００７−２３８６８７号公報
【特許文献５】特開２００４−１０７６３１号公報
【特許文献６】特開２０１１−２１１３３号公報
【特許文献７】特開２０１１−２４６５７０号公報
【特許文献８】ＷＯ１９９９−０５０３６３号公報
【特許文献９】特許第４８１５７４７号公報
【特許文献１０】特開２０１０−２３５８２８号公報
【特許文献１１】特公平２００２−２２８３７９号公報
【特許文献１２】特公平２００７−０２６０４７号公報
【特許文献１３】特公平２００７−０２６０４８号公報
【特許文献１４】特開昭６３−１３９９５９号公報
【特許文献１５】特開昭６３−１３９９６０号公報
【特許文献１６】特開昭６３−１３９９６１号公報
【特許文献１７】特開昭６３−１３９９６２号公報
【発明の概要】
【発明が解決しようとする課題】
【００１３】
本発明は、保存安定性及び連続印刷安定性に優れ、固化したインクによってワイピングのメンテナンスによってヘッドに負担が掛かる事無く、印刷環境及びプリンタ機器に優しく且つ良好な捺染物を得る事が出来るインクジェット捺染用インク組成物を提供する事を目的とするものである。
【課題を解決するための手段】
【００１４】
本発明者らは上記したような課題を解決すべく鋭意研究を重ねた結果、（Ａ）水酸基を置換基として有するラクトン構造の有機酸において、１つ以上の水酸基がアルカリ塩化されているラクトン構造の有機酸、（Ｂ）着色剤、（Ｃ）スチレン−（メタ）アクリル共重合体、（Ｄ）式（１）で表される化合物又はジグリセリンを含有するインクジェット捺染用インク組成物が、上記課題を解決するものであることを見出し、本発明を完成させたものである。
【００１５】
即ち本発明は、以下の１）〜２０）に関する。
１）
（Ａ）水酸基を置換基として有するラクトン構造の有機酸において、１つ以上の水酸基がアルカリ塩化されているラクトン構造の有機酸、（Ｂ）着色剤、（Ｃ）スチレン−（メタ）アクリル共重合体、（Ｄ）式（１）で表される化合物又はジグリセリンを含有するインクジェット捺染用インク組成物。
【００１６】
【化１】
2018150400.tif 000002
【００１７】
（式（１）中、ＡＯ及びＯＡはいずれもアルキレンオキサイドを表す。Ｒは水素原子又は脂肪族炭化水素基を表す。ｍは０乃至３０の整数を表す。ｏ、ｐはそれぞれ０又は１の整数を表す。ｎは１乃至２０の整数を表す。但し、ｍ、ｏ、ｐの総和は１以上である。）
２）
（Ａ）水酸基を置換基として有するラクトン構造の有機酸において、１つの水酸基がアルカリ塩化されているラクトン構造の有機酸である１）記載のインクジェット捺染用インク組成物。
３）
（Ａ）水酸基を置換基として有するラクトン構造の有機酸において、１つの水酸基がナトリウム塩化されているラクトン構造の有機酸である２）記載のインクジェット捺染用インク組成物。
４）
（Ａ）水酸基を置換基として有するラクトン構造の有機酸において、１つの水酸基がナトリウム塩化されているラクトン構造の有機酸が、Ｌ−アスコルビン酸ナトリウム又はエリソルビン酸ナトリウムである３）記載のインクジェット捺染用インク組成物。
５）
（Ｂ）着色剤が、昇華性染料である１）乃至４）のいずれか一項に記載のインクジェット捺染用インク組成物。
６）
（Ｂ）着色剤が、Ｃ．Ｉ．ディスパースイエロー、Ｃ．Ｉ．ディスパースオレンジ、Ｃ．Ｉ．ディスパースブルー及びＣ．Ｉ．ディスパースレッドからなる群から選択される染料である５）記載のインクジェット捺染用インク組成物。
７）
（Ｂ）着色剤が、Ｃ．Ｉ．ディスパースイエロー５４、Ｃ．Ｉ．ディスパースオレンジ２５、Ｃ．Ｉ．ディスパースブルー３６０、Ｃ．Ｉ．ディスパースレッド６０からなる群から選択される染料である６）記載のインクジェット捺染用インク組成物。
８）
（Ｃ）スチレン−（メタ）アクリル共重合体の重量平均分子量が、１，０００〜２０，０００である１）乃至７）のいずれか一項に記載のインクジェット捺染用インク組成物。
９）
（Ｃ）スチレン−（メタ）アクリル共重合体の重量平均分子量が、２，０００〜１９，０００である１）乃至８）のいずれか一項に記載のインクジェット捺染用インク組成物。
１０）
（Ｃ）スチレン−（メタ）アクリル共重合体の重量平均分子量が、４，０００〜１７，０００である１）乃至９）のいずれか一項に記載のインクジェット捺染用インク組成物。
１１）
（Ｄ）式（１）で表される化合物における、アルキレンオキサイドが、エチレンオキサイド又はプロピレンオキサイドである１）乃至１０）のいずれか一項に記載のインクジェット捺染用インク組成物。
１２）
（Ｄ）式（１）で表される化合物における、ｎが１乃至１２である１）乃至１１）のいずれか一項に記載のインクジェット捺染用インク組成物。
１３）
（Ｄ）式（１）で表される化合物における、Ｒが水素又はエチル基である１）乃至１２）のいずれか一項に記載のインクジェット捺染用インク組成物。
１４）
（Ｄ）式（１）で表される化合物における、ｍ、ｏ、ｐがそれぞれ０、ｎが１、Ｒがエチル基である組合せ、ｍ、ｏ、ｐがそれぞれ０、ｎが５乃至１０、Ｒが水素原子である組合せ、ｍが３、ｏ及びｐがそれぞれ１、ｎが１でアルキレンオキサイドがエチレンオキサイド、Ｒが水素である組合せ、ｍが２６、ｏ及びｐがそれぞれ１、ｎが１でアルキレンオキサイドがエチレンオキサイド、Ｒが水素である組合せ、ｍ、ｏ、ｐがそれぞれ１、ｎが２でアルキレンオキサイドがプロピレンオキサイド、Ｒが水素原子の組合せ、のいずれか１種類を含む、請求項１乃至１３のいずれか一項に記載のインクジェット捺染用インク組成物。
１５）
更に、水溶性有機溶剤を含有する１）乃至１４）のいずれか一項に記載のインクジェット捺染用インク組成物。
１６）
更に、水を含有する１）乃至１５）のいずれか一項に記載のインクジェット捺染用インク組成物。
１７）
１）乃至１６）のいずれか一項に記載のインクジェット捺染用インク組成物の液滴を、インクジェットプリンタにより疎水性繊維に付着させる工程Ａと、工程Ａにより付着させたインク組成物の液滴中の着色剤を熱により繊維に固着させる工程Ｂと、繊維中に残存する未固着の着色剤を洗浄する工程Ｃと、を含む疎水性繊維の捺染方法。
１８）
１）乃至１６）のいずれか一項に記載のインクジェット捺染用インク組成物の液滴を、インクジェットプリンタにより中間記録媒体に付着させて記録画像を得た後、該中間記録媒体における、インク組成物の液滴の付着面に疎水性繊維を接触させ、熱処理することにより該記録画像を疎水性繊維に転写する、疎水性繊維の捺染方法。
１９）
１種類以上の糊材、アルカリ性物質、還元防止剤及びヒドロトロピー剤を含む水溶液を、インク組成物を付着させる前の繊維に付与する、繊維の前処理工程をさらに含む１７）又は１８）に記載の疎水性繊維の捺染方法。
２０）
１７）又は１８）に記載の疎水性繊維の捺染方法により得られる、染色された疎水性繊維。
【発明の効果】
【００１８】
本発明により、プリントヘッドの目詰まりや吐出不良を生じさせる事無く、固化したインクによってワイピングのメンテナンスによってヘッドに負担が掛かる事無く、環境とプリンタに優しく且つ良好な捺染物を得る事が出来るインクジェット捺染用インク組成物が得られる。
【発明を実施するための形態】
【００１９】
以下、本発明について詳細に説明する。本明細書においては実施例等を含めて、特に断りの無い限り「部」及び「％」は、いずれも質量基準である。
【００２０】
上記インクジェット捺染用インク組成物は、（Ａ）水酸基を置換基として有するラクトン構造の有機酸において、１つ以上の水酸基がアルカリ塩化されているラクトン構造の有機酸、（Ｂ）着色剤、（Ｃ）スチレン−（メタ）アクリル共重合体、（Ｄ）式（１）で表される化合物又はジグリセリンを含有したものである（但し、式（１）におけるｍ，ｏ，ｐがそれぞれ０、ｎが１、Ｒが水素原子である組合せを除く）。
【００２１】
［成分（Ａ）について］
上記インクジェット捺染用インク組成物に含有される成分（Ａ）は、水酸基を置換基として有するラクトン構造の有機酸において、１つ以上の水酸基がアルカリ塩化されているラクトン構造の有機酸である。
【００２２】
上記水酸基を置換基として有するラクトン構造の有機酸としては、例えば、Ｌ−アスコルビン酸（別名、ビタミンＣ）、エリソルビン酸等が挙げられる。
【００２３】
上記水酸基を置換基として有するラクトン構造の有機酸は、１つ以上の水酸基がアルカリ塩化されており、１つの水酸基がアルカリ塩化されていることが好ましく、１つの水酸基がナトリウム塩化されていることが更に好ましい。
【００２４】
１つ以上の水酸基がアルカリ塩化された上記水酸基を置換基として有するラクトン構造の有機酸は、水性インク組成物の総質量に対して、いずれも質量基準（質量％）で通常５〜１０％、好ましくは１．０〜５．０％、より好ましくは１．０〜０．０１％である。
【００２５】
上記アルカリ塩化は、例えば以下方法で行うことが可能である。
水酸基を置換基として有するラクトン構造の有機酸を水に投入し撹拌して水溶液を調製する。そこへ水酸化ナトリウム等のアルカリ性化合物を投入し、ｐＨを６．０−１２．０に調整した液を作製する。この液を含むインク組成物作製を目的とする。
【００２６】
上記水酸基を置換基として有するラクトン構造の有機酸は、１つ以上の水酸基をアルカリ塩化する為、アルカリ性化合物を用いる必要がある。アルカリ性化合物としては、例えばアルカリ金属の水酸化物、アルカリ土類金属の水酸化物、脂肪族アミン化合物及びアルコールアミン化合物などが挙げられる。
【００２７】
アルカリ金属の水酸化物としては、例えば水酸化リチウム、水酸化ナトリウム及び水酸化カリウムが挙げられる。アルカリ土類金属の水酸化物として、例えば水酸化ベリリウム、水酸化マグネシウム、水酸化カルシウム及び水酸化ストロンチウム等が挙げられるが、好ましくはアルカリ金属の水酸化物であり、さらに好ましくは、水酸化リチウム及び水酸化ナトリウムである。
【００２８】
脂肪族アミン化合物としては、例えばアンモニア、モノメチルアミン、ジメチルアミン、トリメチルアミン、モノエチルアミン、ジメチルアミン及びトリメチルアミンが挙げられるが、好ましくはアンモニア又はトリエチルアミンである。
【００２９】
アルコールアミン化合物としては、モノエタノールアミン、ジエタノールアミン、トリエタノールアミン、モノプロパノールアミン、ジプロパノールアミン、トリプロパノールアミン、メチルエタノールアミン、ジメチルエタノールアミン及びＮ−メチルジエタノールアミンが挙げられるが、好ましくは３級アミン類であり、さらに好ましくは、トリエタノールアミンである。
【００３０】
これらのアルカリ性化合物は１種類を使用しても良く、また、２種類以上を組み合わせることも出来る。
【００３１】
［成分（Ｂ）について］
上記インクジェット捺染用インク組成物に含有される成分（Ｂ）は、着色剤である。着色剤として用いることが出来るものとしては例えば、染料及び／又は顔料が挙げられる。上記染料とは、適当な染色法によって繊維に染着する有機色素であり、例えば直接染料、建染染料、硫化染料、分散染料、塩基性染料、ナフトール染料、酸性染料、酸性媒染染料、媒染染料、油溶性染料、反応染料、可溶性建染染料、硫化建染染料、酸化染料等である。
具体的には、Ｃ．Ｉ．ディスパースイエロー、３、４、５、６、７、８、９、１３、２３、２４、３０、３３、３４、３９、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４２、１４９、１６０、１６２、１６３、１６４、１６５、１７９、１８０、１８２、１８３、１８６、１９２、１９８、１９９、２００、２０２、２０４、２１０、２１１、２１５、２１６、２１８、２２４、２３７、Ｃ．Ｉ．ディスパースオレンジ１、１：１、３、５、７、１１、１３、１７、２０、２１、２３、２５、２９、３０、３１、３２、３３、３７、３８、４２、４３、４４、４５、４７、４８、４９、５０、５３、５４、５５、５６、５７、５８、５９、６０、６１、６６、７１、７３、７６、７８、８０、８６、８９、９０、９１、９３、９６、９７、１１８、１１９、１２７、１３０、１３９、１４２、Ｃ．Ｉ．ディスパースレッド１、４、５、７、１１、１２、１３、１５、１７、２７、４３、４４、５０、５２、５３、５４、５５、５５:１、５６、５８、５９、６０、６５、７０、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５８、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８３、２８８、２９８、３０２、３０３、３１０、３１１、３１２、３２０、３２３、３２４、３２８、３５９、Ｃ．Ｉ．ディスパースバイオレット１、４、８、１１、１７、２３、２６、２７、２８、２９、３１、３３、３５、３６、３８、４０、４３、４６、４８、５０、５１、５２、５６、５７、５９、６１、６３、６９、７７、９７、Ｃ．Ｉ．ディスパースグリーン９、Ｃ．Ｉ．ディスパースブラウン１、２、４、９、１３、１９、Ｃ．Ｉ．ディスパースブルー３、５、７、９、１４、１６、１９、２０、２６、２６：１、２７、３５、４３、４４、５４、５５、５６、５８、６０、６２、６４、６４：１、７１、７２、７２：１、７３、７５、７７、７９、７９：１、８２、８３、８７、９１、９３、９４、９５、９６、１０２、１０６、１０８、１１２、１１３、１１５、１１８、１２０、１２２、１２５、１２８、１３０、１３１、１３９、１４１、１４２、１４３、１４５、１４６、１４８、１４９、１５３、１５４、１５８、１６５、１６５：１、１６５：２、１６７、１７１、１７３、１７４、１７６、１８１、１８３、１８５、１８６、１８７、１８９、１９７、１９８、２００、２０１、２０５、２０７、��１１、２１４、２２４、２２５、２５７、２５９、２６６、２６７、２７０、２８１、２８４、２８５、２８７、２８８、２９１、２９３、２９５、２９７、３０１、３１５、３３０、３３３、３４１、３５３、３５４、３５８、３６０、３６４、３６５、３６６、３６８、Ｃ．Ｉ．ディスパースブラック１、３、１０、２４、Ｃ．Ｉ．ソルベントイエロー１１４、Ｃ．Ｉ．ソルベントオレンジ６７、Ｃ．Ｉ．ソルベントレッド１４６、Ｃ．Ｉ．ソルベントブルー３６、６３、８３、１０５、１１１、Ｃ．Ｉ．リアクテイブイエロー２、３、１８、８１、８４、８５、９５、９９、１０２、Ｃ．Ｉ．リアクテイブオレンジ５、９、１２、１３、３５、４５、９９、Ｃ．Ｉ．リアクテイブブラウン２、８、９、１７、３３、Ｃ．Ｉ．リアクテイブレッド３、３：１、４、１３、２４、２９、３１、３３、１２５、１５１、２０６、２１８、２２６、Ｃ．Ｉ．リアクテイブバイオレット１、２４、Ｃ．Ｉ．リアクテイブブルー２、５、１０、１３、１４、１５、１５：１、４９、６３、７１、７２、７５、１６２、１７６、Ｃ．Ｉ．リアクテイブグリーン５、８、１９、Ｃ．Ｉ．リアクテイブブラック１、８、２３、３９、Ｃ．Ｉ．アシッドイエロー１、３、１１、１７、１８、１９、２３、２５、３６、３８、４０、４２、４４、４９、５９、６１、６５、７２、７３、７９、９９、１０４、１１０、１５９、１６９、１７６、１８４、１９３、２００、２０４、２０７、２１５、２１９、２２０、２３０、２３２、２３５、２４１、２４２、２４６、Ｃ．Ｉ．アシッドオレンジ２、３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８、Ｃ．Ｉ．アシッドブラウン２、４、１３、１４、１９、２８、４４、１２３、２２４、２２６、２２７、２４８、２８２、２８３、２８９、２９４、２９７、２９８、３０１、３５５、３５７、４１３、Ｃ．Ｉ．アシッドレッド１、６、８、９、１３、１８、２７、３５、３７、５２、５４、５７、７３、８２、８８、９７、１０６、１１１、１１４、１１８、１１９、１２７、１３１、１３８、１４３、Ｃ．Ｉ．アシッドバイオレット１７、１９、２１、４２、４３、４７、４８、４９、５４、６６、７８、９０、９７、１０２、１０９、１２６、Ｃ．Ｉ．アシッドブルー１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０、Ｃ．Ｉ．アシッドグリーン９、１２、１６、１９、２０、２５、２７、２８、４０、４３、５６、７３、８１、８４、１０４、１０８、１０９、Ｃ．Ｉ．アシッドブラック１、２、３、２４、２６、３１、５��、５２、５８、６０、６３、１０７、１０９、１１２、１１９、１３２、１４０、１５５、１７２、１８７、１８８、１９４、２０７、２２２、Ｃ．Ｉ．ダイレクトイエロー２、３、４、９、１０、１１、１２、１３、１５、１６、５０、６６、７３、８４、８６、８７、８８、８９、９１、１１０、１２７、１２８、１２９、１３０、１３２、１３８、１３９、１４１、１４２、１４５、Ｃ．Ｉ．ダイレクトオレンジ２０、２５、３５、３８、３９、４１、Ｃ．Ｉ．ダイレクトブラウン１８７、１９５、１９６、２０２、２０８、２０９、２１０、２１３、Ｃ．Ｉ．ダイレクトレッド７６、８８、８９、９２、１０１、２０９、２２０、２２２、２２４、２２５、２２６、２２７、２３４、２３５、２３８、２４０、２４３、２４５、２４７、Ｃ．Ｉ．ダイレクトブルー５２、５５、５７、７６、８０、８４、８６、８７、９２、１０２、１０５、１０６、１０８、１１０、１１２、１９７、１９９、２００、２０２、２０５、２２０、２３１、２３３、２３５、２３７、２３８、２４０、２４５、２４８、２５０、Ｃ．Ｉ．ダイレクトグリーン５５、５７、５９、６０、７７、８０、８２、９０、Ｃ．Ｉ．ダイレクトブラック１２、１９、２０、２２、２３、１０５、１０７、１１０、１１２、１１５、１１７、１２０、１２５、１２９、１３２、１３５、１３６、Ｃ．Ｉ．ベーシックイエロー２、３、１８、２１、３８、４０、４１、４３、５１、６３、６５、６７、６９、Ｃ．Ｉ．ベーシックブルー２、１０、３７、４１、４３、５０、５５、５７、６０、６６、６９、７２、７５、７９、Ｃ．Ｉ．ベーシックレッド２０、２５、２７、２９、３１、４５、４６、４７、５０等を挙げることができるが、これらに限定されるものではない。
【００３２】
これら染料のうち、分散染料及び油溶性染料として好ましいものとしては、Ｃ．Ｉ．ディスパースイエロー４２、４９、７６、８３、８８、９３、９９、１１９、１２６、１６０、１６３、１６５、１８０、１８３、１８６、１９８、１９９、２００、２２４、２３７、Ｃ．Ｉ．ディスパースオレンジ２５、２９、３０、３１、３８、４２、４４、４５、５３、５４、５５、７１、７３、８０、８６、９６、１１８、１１９、Ｃ．Ｉ．ディスパースレッド７３、８８、９１、９２、１１１、１２７、１３１、１４３、１４５、１４６、１５２、１５３、１５４、１７９、１９１、１９２、２０６、２２１、２５８、２８３、３０２、３２３、３２８、３５９、Ｃ．Ｉ．ディスパースバイオレット２６、３５、４８、５６、７７、９７、Ｃ．Ｉ．ディスパースブルー２７、５４、６０、７３、７７、７９、７９：１、８７、１４３、１６５、１６５：１、１６５：２、１８１、１８５、１９７、２２５、２５７、２６６、２６７、２８１、３４１、３５３、３５４、３５８、３６０、３６４、３６５、３６８等が挙げられる。また、熱転写適性のある好ましい染料としては、Ｃ．Ｉ．ディスパースイエロー５１、５４、６０、８２、Ｃ．Ｉ．ディスパースオレンジ５、７、２０、２３、２５、Ｃ．Ｉ．ディスパースレッド４、１１、５０、５３、５９、６０、２３９、２４０、３６４、Ｃ．Ｉ．ディスパースバイオレット８、１１、１７、２６、２７、２８、３６、Ｃ．Ｉ．ディスパースブルー３、５、２６、３５、５５、５６、７２、８１、９１、１０８、３３４、３５９、３６０、３６６、Ｃ．Ｉ．ディスパースブラウン２７、Ｃ．Ｉ．ソルベントイエロー１１４、Ｃ．Ｉ．ソルベントオレンジ６０、６７、Ｃ．Ｉ．ソルベントレッド１４６、Ｃ．Ｉ．ソルベントブルー３６、６３、８３、１０５、１１１等が挙げられ、これらのうち特に好ましくは、Ｃ．Ｉ．ディスパースオレンジ２５、Ｃ．Ｉ．ディスパースイエロー５４、Ｃ．Ｉ．ディスパースレッド６０、Ｃ．Ｉ．ディスパースブルー３６０である。
【００３３】
また、上記染料は複数を配合しても良く、例えばブラックインクの調製においては、ブルー染料を主体にオレンジ染料、及びレッド染料を適宜配合してブラック色に調色し、これをブラック染料として用いることができる。また、例えばブルー、オレンジ、レッド、バイオレット、又はブラック等の色調を、より好みの色調に微調整する目的で複数の染料を配合しても良い。
【００３４】
上記顔料とは、水、有機溶剤等に不溶の白色または有色の紛体であり、有機顔料と無機顔料がある。本発明においては、有機顔料であっても無機顔料であっても良いが、有機顔料である場合が好ましい。具体的には、Ｃ．Ｉ．ピグメントイエロー７４、１２０、１２８、１３８、１５１、１８５、２１７、Ｃ．Ｉ．ピグメントオレンジ１３、１６、３４、４３、Ｃ．Ｉ．ピグメントレッド１２２、１４６、１４８、Ｃ．Ｉ．ピグメントバイオレット１９、２３、Ｃ．Ｉ．ピグメントブルー１５、１５：１、１５：２、１５：３、１５：４、１５：５、１５：６、Ｃ．Ｉ．ピグメントグリーン７、８等を挙げることができる。
なお、本発明においては、染料がより好ましい。
【００３５】
これらの着色剤は粉末状あるいは塊状の乾燥色材でも、ウエットケーキやスラリーでも良く、色材合成中や合成後に色材粒子の凝集を抑える目的で界面活性剤等の分散剤が少量含有されたものであっても良い。市販のこれらの色材には、工業染色用、樹脂着色用、インキ用、トナー用、インクジェット用などのグレードがあり、製造方法、純度、顔料の粒径等がそれぞれ異なる。粉砕後の凝集性を抑えるには色材としてはより粒子の小さいものが好ましく、また分散安定性及びインクの吐出精度への影響からできるだけ不純物などの少ないものが好ましい。染料においてはブルー系染料を主体にオレンジ系染料及びレッド系染料を配合する事でブラック用の色材として用いることができる。また色調調整の範囲内で他の水不溶性色材を少量含んでも良い。
【００３６】
［成分（Ｃ）について］
上記インクジェット捺染用インク組成物に含有される成分（Ｃ）スチレン−（メタ）アクリル共重合体は、スチレン系モノマーと（メタ）アクリル系モノマーの共重合体である。なお本明細書において、「（メタ）アクリル」とは、「アクリル」及び／又は「メタクリル」の意味を表す。これら共重合体の具体例としては、（α‐メチル）スチレン‐アクリル酸共重合体、（α‐メチル）スチレン‐アクリル酸‐アクリル酸エステル共重合体、（α‐メチル）スチレン‐メタクリル酸共重合体、（α‐メチル）スチレン‐メタクリル酸‐アクリル酸エステル共重合体、（α‐メチル）スチレン‐（無水）マレイン酸共重合体、アクリル酸エステル‐（無水）マレイン酸共重合体、（α‐メチル）スチレン‐アクリル酸エステル‐（無水）マレイン酸共重合体、アクリル酸エステル‐アリルスルホン酸エステル共重合体、アクリル酸エステル‐スチレンスルホン酸共重合体、（α‐メチル）スチレン‐メタクリルスルホン酸共重合体、ポリエステル‐アクリル酸共重合体、ポリエステル‐アクリル酸‐アクリル酸エステル共重合体、ポリエステル‐メタクリル酸共重合体、ポリエステル‐メタクリル酸‐アクリル酸共重合体エステル；等が挙げられる。これらの中では芳香族炭化水素基を含む化合物がスチレンのものが好ましい。なお、（α‐メチル）スチレンとは、本明細書においてα‐メチルスチレン、及びスチレンを含む意味として用いる。
【００３７】
上記インクジェット捺染用インク組成物における成分（Ｃ）の具体例としては、ＪｏｎｃｒｙｌＲＴＭ  ５２Ｊ、５７Ｊ、６０Ｊ、６３Ｊ、７０Ｊ、ＪＤＸ−６１８０、ＨＰＤ−１９６、ＨＰＤ９６Ｊ、ＰＤＸ−６１３７Ａ、６６１０、ＪＤＸ−６５００、ＪＤＸ−６６３９、ＰＤＸ−６１０２Ｂ、ＰＤＸ−６１２４（ＢＡＳＦ製）等を挙げることができるが、これらに限定されるものではない。なお本明細書において上付きのＲＴＭは登録商標を意味する。
【００３８】
上記インクジェット捺染用インク組成物における成分（Ｃ）としては、重量平均分子量が、１，０００〜２０，０００である場合が好ましく、２，０００〜１９，０００が更に好ましく、４，０００〜１７，０００が特に好ましい。上記スチレン−アクリル酸系共重合体の重量平均分子量は、ＧＰＣ（ゲルパーミッションクロマトグラフ）法で測定する。また、成分（Ｃ）として用いられるスチレン−（メタ）アクリル共重合体のガラス転位温度は４５℃〜１３５℃である場合が好ましく、５５℃〜１２０℃がさらに好ましく、６０〜１１０℃が特に好ましい。さらに、成分（Ｃ）として用いられるスチレン−（メタ）アクリル共重合体の酸化は５０〜２５０ｍｇＫＯＨ／ｇである場合が好ましく、１００〜２５０ｍｇＫＯＨ／ｇがさらに好ましく、１５０〜２５０ｍｇＫＯＨ／ｇである場合が特に好ましい。酸価が小さくなりすぎると、水に対する樹脂の溶解性が悪くなり、特に着色剤が分散性染料又は顔料の場合、分散安定化力が劣る傾向にあり、酸価が大きくなりすぎると水性媒体との親和性が強くなり、印字後の画像ににじみが発生し易い傾向があり好ましくない。樹脂の酸価は、樹脂１ｇを中和するのに要するＫＯＨのｍｇ数を表し、ＪＩＳ−Ｋ３０５４に従って測定する。
【００３９】
上記インクジェット捺染用インク組成物における、好ましい成分（Ｃ）のスチレン−（メタ）アクリル共重合体の具体例としては、Ｊｏｎｃｒｙｌ  ６７（重量平均分子量＝１２，５００、酸価＝２１３ｍｇＫＯＨ／ｇ）、６７８（重量平均分子量＝８，５００、酸価＝２１５ｍｇＫＯＨ／ｇ）、６８２（重量平均分子量＝１，７００、酸価＝２３０ｍｇＫＯＨ／ｇ）、６８３（重量平均分子量＝４，９００、酸価＝２１５ｍｇＫＯＨ／ｇ）、６９０（重量平均分子量＝１６，５００、酸価＝２４０ｍｇＫＯＨ／ｇ）等が挙げられ、Ｊｏｎｃｒｙｌ  ６７８であることがより好ましい。
【００４０】
上記インクジェット捺染用インク組成物は、着色剤の分散または溶解時に２種類以上のスチレン−アクリル共重合体を使用して作製することが可能である。
【００４１】
上記着色剤の分散は、例えば以下の方法で行うことができる。スチレン−アクリル共重合体を水溶性有機溶剤に投入し、温度を９０−１２０℃に昇温してスチレン−アクリル共重合体溶解液を作製し、そこへアルカリ性化合物及び水を投入して、温度を下げて乳化（エマルション又はマイクロエマルション）液とし、作製されたエマルション液と着色剤を混合・分散を行う。
【００４２】
［成分（Ｄ）について］
上記インクジェット捺染用インク組成物は、成分（Ｄ）として、式（１）で表される化合物又はジグリセリンを含有する。式（１）中、ＡＯ及びＯＡはいずれもアルキレンオキサイドを表す。
【００４３】
アルキレンオキサイドとしては、メチレンオキサイド、エチレンオキサイド、プロピレンオキサイド、ブチレンオキサイド等、アルキレン及び酸素を介した連結基を表し、エチレンオキサイド及びプロピレンオキサイドであることが好ましい。上記ＡＯとＯＡとの違いは、アルキレンと酸素の並び順を表したものであり、Ａがアルキレン、Ｏが酸素の位置を表す。
【００４４】
式（１）中、Ｒは水素原子又は脂肪族炭化水素基を表す。
【００４５】
上記脂肪族炭化水素基としては、飽和あるいは不飽和の直鎖、分岐鎖又は環状のアルキル基が挙げられ、Ｃ１−Ｃ３６であり、Ｃ１−Ｃ１８のものが好ましく、Ｃ１−Ｃ６のものが更に好ましく、Ｃ１−Ｃ３のものが特に好ましい。直鎖アルキル基としては、例えばメチル基、エチル基、ｎ−プロピル基、ｎ−ブチル基、ｎ−ヘキシル基、ｎ−オクチル基等が挙げられる。分岐鎖アルキル基としては、例えばイソプロピル基、イソブチル基、ｓｅｃ−ブチル基、ｔｅｒｔ−ブチル基、２−エチル−ヘキシル基等が挙げられる。環状アルキル基としては、例えばシクロヘキシル基、シクロオクチル基等が挙げられる。
【００４６】
式（１）中、ｍは０乃至３０の整数を表し、ｏ、ｐはそれぞれ０又は１の整数を表す。但し、ｍ、ｏ、ｐの総和は１以上である。
【００４７】
式（１）中、ｎは１乃至２０の整数を表す。
【００４８】
成分（Ｄ）としては、式（１）中、ｍ、ｏ、ｐがそれぞれ０、ｎが１、Ｒがエチル基である組合せ、ｍ、ｏ、ｐがそれぞれ０、ｎが５乃至１０、Ｒが水素原子である組合せ、ｍが３、ｏ及びｐがそれぞれ１、ｎが１でアルキレンオキサイドがエチレンオキサイド、Ｒが水素原子である組合せ、ｍが２６、ｏ及びｐがそれぞれ１、ｎが１でアルキレンオキサイドがエチレンオキサイド、Ｒが水素原子である組合せ、ｍ、ｏ、ｐがそれぞれ１、ｎが２でアルキレンオキサイドがプロピレンオキサイド、Ｒが水素原子の組合せ、のいずれかの組合せ又はジグリセリンであることが特に好ましい。また、式（１）で表される化合物は、単独、あるいは複数を混合して用いることも可能である。
【００４９】
［その他成分について］
上記インクジェット捺染用インク組成物は、上記（Ａ）〜（Ｄ）以外に、その他成分として、水溶性有機溶剤、防腐剤、水溶性紫外線吸収剤、ｐＨ調整剤及び水等のインク調整剤を含有していても良い。
【００５０】
上記インクジェット捺染用インク組成物は、ノズルでの目詰まり防止等を目的として、水溶性有機溶剤を含有してもよい。水溶性有機溶剤の具体例としては、多価アルコール類、ピロリドン類等を挙げることができる。多価アルコール類としては、例えばアルコール性水酸基を２〜３個有するＣ２〜Ｃ６多価アルコール及び、ジ又はトリＣ２〜Ｃ３アルキレングリコール若しくは繰り返し単位が４以上で、分子量２０，０００程度以下のポリＣ２〜Ｃ３アルキレングリコール、好ましくは液状のポリアルキレングリコール等が挙げられる。それらの具体例としてはエチレングリコール、ジエチレングリコール、トリエチレングリコール、プロピレングリコール、ポリエチレングリコール、ポリプロピレングリコール、１，３−プロパンジオール、１，２−ブタンジオール、チオジグリコール、１，３−ブタンジオール、１，４−ブタンジオール、２，３−ブタンジオール、３−メチル−１，３−ブタンジオール、１，２−ペンタンジオール、１，５−ペンタンジオール、２−メチル−２，４−ペンタンジオール、３−メチル−１，５−ペンタンジオール、１，２−ヘキサンジオール、１，６−ヘキサンジオール、トリメチロールプロパン、１，３−ペンタンジオール、１，５−ペンタンジオール等の多価アルコール類、２−ピロリドン、Ｎ−メチル−２−ピロリドン等が挙げられる。また、水に溶解して湿潤剤としての役割をする化合物等も、便宜上本発明では水溶性有機溶剤に含めるものとし、例えば尿素、エチレン尿素及び糖類等が挙げられる。保存安定性を考慮すると、着色剤が分散染料や油溶性染料である場合、それらの溶解度が小さい溶剤が好ましい。上記着色インク組成物の総質量中における、水溶性有機溶剤の総含有量は、５〜４０％であり、１０〜３０％添加するのが好ましい。
【００５１】
上記インクジェット捺染用インク組成物は、防腐剤を含有していても良い。防腐剤としては、例えば、有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。有機ハロゲン系化合物の具体例としては、例えばペンタクロロフェノールナトリウムが挙げられ、ピリジンオキシド系化合物の具体例としては、例えば２−ピリジンチオール−１−オキサイドナトリウムが挙げられ、イソチアゾリン系化合物の具体例としては、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤の具体例として、無水酢酸ソーダ、ソルビン酸ソーダ又は安息香酸ナトリウム、アーチケミカル社製、商品名プロクセルＲＴＭＧＸＬ（Ｓ）やプロクセルＲＴＭＸＬ−２（Ｓ）等が挙げられる。
【００５２】
上記インクジェット捺染用インク組成物は、水溶性紫外線吸収剤を含有していても良い。水溶性紫外線吸収剤としては、例えばスルホン化したベンゾフェノン系化合物、ベンゾトリアゾ−ル系化合物、サリチル酸系化合物、桂皮酸系化合物、トリアジン系化合物が挙げられる。
【００５３】
上記インクジェット捺染用インク組成物は、ｐＨ調整剤を含有していても良い。ｐＨ調整剤としては例えば水酸化ナトリウム、水酸化カリウム、水酸化リチウム等の水酸化アルカリ類、トリエタノールアミン、ジエタノールアミン、ジメチルエタノールアミン、ジエチルエタノールアミン等の３級アミン類等が挙げられる。
【００５４】
上記インクジェット捺染用インク組成物は、水を含有していても良い。インクの調製に用いる水は、イオン交換水、蒸留水等の不純物が少ないものが好ましい。また、調製したインクに対してメンブランフィルター等を用いた精密濾過を行うことができる。前記インクをインクジェットインクとして使用するときは、ノズルの目詰まり等を防止する目的で、精密濾過を行うことが好ましい。精密濾過に使用するフィルターの孔径は通常１μｍ〜０．１μｍ、好ましくは０．８μｍ〜０．１μｍである。
【００５５】
上記インクジェット捺染用インク組成物の調製方法は特に制限されないが、例えば、着色剤の分散溶液又は溶液を調製した後に、水溶性有機溶剤等のインク調製剤を加える方法等が挙げられる。着色剤の水性分散液を調製する方法としては、サンドミル（ビーズミル）、ロールミル、ボールミル、ペイントシェーカー、超音波分散機、マイクロフルイダイザー等を用いて、分散液を構成する各成分を撹拌混合する等の公知の方法が挙げられる。着色剤の分散液を調製するときに、発泡が生じることがある。このため、必要に応じてシリコーン系；アセチレンアルコール系；等の消泡剤を、分散液の調製時に添加してもよい。但し、消泡剤には染料等の分散・微粒子化を阻害するものもあるため、微粒子化や分散液の安定性等に影響を及ぼさないものを使用するのが好ましい。好ましい消泡剤としては、例えば、日信化学工業株式会社製のオルフィンシリーズ（ＳＫ−１４等）；エアープロダクツジャパン株式会社製のサーフィノールシリーズ（１０４、ＤＦ−１１０Ｄ等）；等が挙げられる。
【００５６】
着色剤の水性分散液中に含有する着色剤の含有量としては、水性分散液の総質量に対して、いずれも質量基準（質量％）で通常１０〜６０％、好ましくは２０〜５０％、より好ましくは２０〜４０％である。また、同様に分散剤の含有量は通常１〜３６％、好ましくは５〜３０％、より好ましくは５〜２０％、さらに好ましくは５〜１５％である。
【００５７】
上記インクジェット捺染用インク組成物を調製する方法としては、例えば、上記の水性分散液、水溶性有機溶剤、及び必要に応じてインク調製剤等を加えて混合する方法等が挙げられる。これらを混合する順番は特に制限されない。これらインク調製剤は、本発明の効果を阻害しない範囲で添加してもよい。
【００５８】
上記インクジェット捺染用インク組成物中に含有する水性分散液の含有量としては、水性インク組成物の総質量に対して、いずれも質量基準で通常２〜３５％、好ましくは３〜３０％、より好ましくは５〜３０％である。また、同様に水性有機溶剤の含有量は通常１０〜５０％、好ましくは１５〜５０％、より好ましくは２０〜５０％、さらに好ましくは３０〜５０％である。また、同様にインク調製剤の含有量としては、水性インク組成物の総質量に対して、インク調整剤の合計で通常０〜２５％、好ましくは０．０１〜２０％である。
【００５９】
上記インクジェット捺染用インク組成物は、高速での吐出応答性の点より２５℃における粘度はＥ型粘度計にて測定したときに通常３〜２０ｍＰａ・ｓ程度であるのが好ましい。また表面張力は、プレート法にて測定したときに通常２０〜４５ｍＮ／ｍの範囲が好ましい。なお、実際には、使用するプリンタの吐出量、応答速度、インク液滴飛行特性などを考慮し適切な物性値に調整することが好ましい。
【００６０】
上記疎水性繊維の捺染方法は、２つの種類に大別される。１つ目の方法は、ダイレクトプリント又はダイレクト捺染等と呼称される方法であり、前記インク組成物の液滴を、インクジェットプリンタにより疎水性繊維に付着させることにより、文字及び絵柄等の画像情報を疎水性繊維に形成する工程Ａと、前記工程Ａにより付着させたインク組成物の液滴中の着色剤を熱により繊維に固着させる工程Ｂと、繊維中に残存する未固着の着色剤を洗浄する工程Ｃと、の３工程を少なくとも含む、疎水性繊維の捺染方法である。工程Ｂは、一般的には公知のスチーミング又はベーキングによって行われる。スチーミングとしては、例えば高温スチーマーで通常１７０〜１８０℃、通常１０分程度；また、高圧スチーマーで通常１２０〜１３０℃、通常２０分程度；それぞれ疎水性繊維を処理する方法により、着色剤を繊維に染着する（湿熱固着とも呼称される）方法が挙げられる。ベーキング（サーモゾル）としては、例えば通常１９０℃〜２１０℃、通常６０秒〜１２０秒程度、疎水性繊維を処理する方法により、着色剤を繊維に染着する（乾熱固着とも呼称される）方法が挙げられる。工程Ｃは、得られた繊維を、温水、及び必要に応じて水により洗浄する工程である。洗浄に使用する温水や水は、界面活性剤を含んでもよい。洗浄後の繊維を、通常５０〜１２０℃で、５〜３０分乾燥することも好ましく行われる。
【００６１】
２つ目の方法は、昇華転写プリント、昇華転写捺染等と呼称される方法であり、上記インクジェット捺染用インク組成物の液滴を、インクジェットプリンタにより中間記録媒体に付着させることにより、文字及び絵柄等の記録画像を得た後、該中間記録媒体における、インク組成物の液滴の付着面に疎水性繊維を接触させ、熱処理することにより、中間記録媒体に記録された文字、絵柄等の記録画像を疎水性繊維に転写する、疎水性繊維の捺染方法である。中間記録媒体としては、中間記録媒体に付着したインク組成物中の着色剤が、その表面で凝集せず、且つ疎水性繊維へ記録画像の転写を行うときに、着色剤の昇華を妨害しないものが好ましい。そのような中間記録媒体の一例としては、シリカ等の無機微粒子でインク受容層が表面に形成されている紙が挙げられ、インクジェット用の専用紙等を用いることができる。中間記録媒体から疎水性繊維へ、記録画像を転写するときの熱処理としては、通常１９０〜２００℃程度での乾熱処理が挙げられる。
【００６２】
上記捺染方法は、にじみ等を防止する目的で、繊維の前処理工程をさらに含んでもよい。この前処理工程としては、１種類以上の糊材、アルカリ性物質、還元防止剤及びヒドロトロピー剤を少なくとも含む水溶液を、インク組成物を付着させる前の繊維に付与する工程が挙げられる。前処理を施す工程としては、糊剤、アルカリ性物質、還元防止剤及びヒドロトロピー剤を含む前処理剤の水溶液を前処理液として用い、繊維を前処理液に含浸させて付与するのが好ましい。上記糊剤としては、グアー、ローカストビーン等の天然ガム類、澱粉類、アルギン酸ソーダ、ふのり等の海藻類、ペクチン酸等の植物皮類、メチル繊維素、エチル繊維素、ヒドロキシエチルセルロース、カルボキシメチルセルロース等の繊維素誘導体、カルボキシメチル澱粉等の加工澱粉、ポリビニルアルコール、ポリアクリル酸エステル等の合成糊等があげられる。好ましくはアルギン酸ソーダがあげられる。
【００６３】
上記アルカリ性物質としては、例えば無機酸または有機酸のアルカリ金属塩；アルカリ土類金属の塩；並びに加熱した際にアルカリを遊離する化合物が挙げられ、無機又は有機の、アルカリ金属水酸化物及びアルカリ金属塩が好ましく、ナトリウム化合物及びカリウム化合物等が挙げられる。具体例としては、例えば水酸化ナトリウム、水酸化カルシウム等のアルカリ金属水酸化物；炭酸ナトリウム、炭酸水素ナトリウム、炭酸カリウム、リン酸二水素ナトリウム、リン酸水素二ナトリウム、リン酸ナトリウム等の無機化合物のアルカリ金属塩；蟻酸ナトリウム、トリクロル酢酸ナトリウム等の有機化合物のアルカリ金属塩；等が挙げられる。好ましくは、炭酸水素ナトリウムが挙げられる。上記還元防止剤としては、メタニトロベンゼンスルホン酸ナトリウムが好ましい。上記ヒドロトロピー剤としては、尿素、ジメチル尿素等の尿素類等があり、好ましくは尿素が挙げられる。上記糊剤、アルカリ性物質、還元防止剤、及びヒドロトロピー剤は、いずれも単一の化合物を使用してもよいし、それぞれ複数の化合物を併用してもよい。前処理液の総質量中における各前処理剤の混合比率は、例えば、いずれも質量基準で、糊剤が０．５〜５％、炭酸水素ナトリウムが０．５〜５％、メタニトロベンゼンスルホン酸ナトリウムが０〜５％、尿素が１〜２０％、残部が水である。前処理剤のセルロース系繊維への付与は、たとえばパディング法が挙げられる。パディングの絞り率は４０〜９０％程度が好ましく、より好ましくは６０〜８０％程度である。
【００６４】
上記疎水性繊維の具体例としては、例えばポリエステル繊維、ナイロン繊維、トリアセテート繊維、ジアセテート繊維、ポリアミド繊維、及びこれらの繊維を２種類以上用いた混紡繊維等が挙げられる。また、これらとレーヨン等の再生繊維、木綿、絹、羊毛等の天然繊維との混紡繊維も、本明細書においては疎水性繊維に含まれる。これらの疎水性繊維としては、インク受容層（滲み防止層）を有するものも知られており、そのような疎水性繊維も同様に含まれる。インク受容層の形成方法は公知技術であり、インク受容層を有する繊維も市販品として入手が可能である。インク受容層の材質や構造等は、特に限定されず、目的等に応じて適宜使用することができる。
【００６５】
上記インクジェット捺染用インク組成物は、各種分野において使用することができるが、筆記用水性インク、水性印刷インク、情報記録インク、捺染等に好適であり、インクジェット捺染用インクとして用いることが特に好ましい。
【００６６】
本発明のインクジェット捺染用インク組成物は、長期間保存後の固体析出、物性変化、色変化等もなく、保存安定性に優れる。また、インクジェットプリンタヘッドへの初期充填性が良好であり、連続印刷安定性も良好である。更に、印刷後の用紙上の画像の滲みが無く鮮明な画像を得ることが可能であり、印刷後の用紙上の臭気が無く、印刷物及び印刷作業環境への臭気に関する影響が少ない。これらに加え、本発明のインクジェット捺染用インク組成物で記録した画像は、耐オゾンガス性に優れ、印字濃度が高く、演色性が小さく、且つ彩度が低く、高品位な色相を有する。また、耐光性、耐湿性、耐水性等の各種堅牢性にも優れる。更にイエロー、オレンジ、マゼンタ、シアン、ブラック染料等をそれぞれ含有するインク組成物と併用することにより、各種堅牢性に優れ、保存性の優れたフルカラーのインクジェット捺染が可能である。このように、本発明のインクジェット捺染用インク組成物は、吐出安定性に極めて優れることから、特にインクジェット捺染用のインクとして好適である。
【実施例】
【００６７】
以下、実施例により本発明をさらに詳細に説明するが、本発明は、実施例により限定されるものではない。
【００６８】
［実施例１］
Ｌ−アスコルビン酸（和光純薬社製）２５部、４８％水酸化ナトリウム（５．９０部）、
イオン交換水（５２．４３部） を混合撹拌することにより、ｐＨ７．０の３０％Ｌ−アスコルビン酸ナトリウム水溶液を得た。
【００６９】
［エマルション液の調製］
４８％水酸化リチウム（３．２部）、イオン交換水（５６．８部）、プロピレングリコール（２０部）へＪｏｎｃｒｙｌ  ６７８（ＢＡＳＦ社製）２０部を投入し、９０―１２０℃に昇温して５時間撹拌することにより、Ｊｏｎｃｒｙｌ  ６７８のエマルション液を得た。
【００７０】
［実施例２］
（工程１−１）
Ｃ．Ｉ．Ｄｉｓｐｅｒｓｅ  Ｙｅｌｌｏｗ  ５４（３０部）、上記Ｊｏｎｃｒｙｌ  ６７８のエマルション液（６０部）、プロクセルＧＸＬ（０．２部）、サーフィノール１０４ＰＧ５０（０ ．４部）、イオン交換水（２４部） からなる混合物を、０．２ｍｍ径ガラスビーズを用いてサンドミルにて、冷却下、約１５時間分散化処理を行った。得られた液にイオン交換水（６０部）、Ｊｏｎｃｒｙｌ  ６７８のエマルション液（３０部）を加えて染料含有量を１５％に調整した後、ガラス繊維濾紙ＧＣ−５０（東洋濾紙株式会社製、フィルターの孔径０．５μｍ）で濾過することにより分散液１を得た。
（工程１−２）
Ｃ．Ｉ．Ｄｉｓｐｅｒｓｅ  Ｏｒａｎｇｅ ２５（３０部）、上記Ｊｏｎｃｒｙｌ  ６７８のエマルション液（６０部）、プロクセルＧＸＬ（０．２部）、サーフィノール１０４ＰＧ５０（０ ．４部）、イオン交換水（２４部） からなる混合物を、０．２ｍｍ径ガラスビーズを用いてサンドミルにて、冷却下、約１５時間分散化処理を行った。得られた液にイオン交換水（６０部）、Ｊｏｎｃｒｙｌ  ６７８のエマルション液（３０部）を加えて染料含有量を１５％に調整した後、ガラス繊維濾紙ＧＣ−５０（東洋濾紙株式会社製、フィルターの孔径０．５μｍ）で濾過することにより分散液２を得た。
（工程１−３）
Ｃ．Ｉ．Ｄｉｓｐｅｒｓｅ  Ｂｌｕｅ ３６０（３０部）、上記Ｊｏｎｃｒｙｌ  ６７８のエマルション液（６０部）、プロクセルＧＸＬ（０．２部）、サーフィノール１０４ＰＧ５０（０ ．４部）、イオン交換水（２４部） からなる混合物を、０．２ｍｍ径ガラスビーズを用いてサンドミルにて、冷却下、約１５時間分散化処理を行った。得られた液にイオン交換水（６０部）、Ｊｏｎｃｒｙｌ  ６７８のエマルション液（３０部）を加えて染料含有量を１５％に調整した後、ガラス繊維濾紙ＧＣ−５０（東洋濾紙株式会社製、フィルターの孔径０．５μｍ）で濾過することにより分散液３を得た。
（工程１−４）
Ｃ．Ｉ．Ｄｉｓｐｅｒｓｅ  Ｒｅｄ  ６０  ３０部、上記Ｊｏｎｃｒｙｌ  ６７８のエマルション液（６０部）、プロクセルＧＸＬ（０．２部）、サーフィノール１０４ＰＧ５０（０ ．４部）、イオン交換水（２４部） からなる混合物を、０．２ｍｍ径ガラスビーズを用いてサンドミルにて、冷却下、約１５時間分散化処理を行った。得られた液にイオン交換水（６０部）、Ｊｏｎｃｒｙｌ  ６７８のエマルション液（３０部）を加えて染料含有量を１５％に調整した後、ガラス繊維濾紙ＧＣ−５０（東洋濾紙株式会社製、フィルターの孔径０．５μｍ）で濾過することにより分散液４を得た。
［実施例３］
【００７１】
実施例２で得た分散液１（５部）、分散液２（１５部）、分散液３（１５部）、ポリグリセリン７５０（坂本薬品工業社製）２０部、プロピレングリコール８部、ＢＹＫ−３４８（ビックケミー・ジャパン株式会社製、ポリエーテル変性ポリジメチルシロキサン）０．２部、更にイオン交換水を加えて、エリソルビン酸ナトリウム（エルビットＮ、扶桑化学工業株式会社製、０．５部）及びイオン交換水（３６．３部）を加えることにより、水性ブラックインクを調製した。
【００７２】
［実施例４］
実施例３においてエリソルビン酸ナトリウムの添加量を１．０部にした以外は実施例３と同様にして、水性ブラックインクを調製した。
【００７３】
［実施例５］
実施例１において作製した３０％Ｌ−アスコルビン酸ナトリウム水溶液の添加量を１．６７部にした以外は実施例３と同様にして、水性ブラックインクを調製した。
【００７４】
［実施例６］
実施例１において作製した３０％Ｌ−アスコルビン酸ナトリウム水溶液の添加量を３．３３部にした以外は実施例３と同様にして、水性ブラックインクを調製した。
【００７５】
［実施例７］
実施例２で得た分散液１（５部）、分散液２（１５部）、分散液３（１５部）、ブラウノンＧＬ−２６（青木油脂工業株式会社製）２０部、プロピレングリコール８部、ＢＹＫ−３４８（ビックケミー・ジャパン株式会社製、ポリエーテル変性ポリジメチルシロキサン）０．２部、更にイオン交換水を加えて、エリソルビン酸ナトリウム（エルビットＮ、扶桑化学工業株式会社製、０．５部）及びイオン交換水（３６．３部）を加えることにより、水性ブラックインクを調製した。
【００７６】
［比較例１］
実施例３においてエリソルビン酸ナトリウムの代わりに、エリソルビン酸（純正化学株式会社製、１．０部）を用いる以外は実施例３と同様にして、水性ブラックインクを調製した。
【００７７】
［比較例２］
実施例３においてエリソルビン酸ナトリウムの代わりに、Ｌ−アスコルビン酸（純正化学株式会社製、１．０部）を用いる以外は実施例３と同様にして、水性ブラックインクを調製した。
【００７８】
［比較例３］
実施例３においてエリソルビン酸ナトリウムを含有しない以外は実施例３と同様にして、水性ブラックインクを調製した。
【００７９】
［比較例４］
実施例７においてエリソルビン酸ナトリウムを含有しない以外は実施例７と同様にして、水性ブラックインクを調製した。
【００８０】
［比較例５］
（工程２−１）
Ｃ．Ｉ．Ｄｉｓｐｅｒｓｅ  Ｙｅｌｌｏｗ  ５４  ３０部、分散剤として“リグニンスルホン酸ナトリウム”（日本製紙（株）製、バニレックスＲＮ）４５部、イオン交換水２５部からなる混合物を、０．２ｍｍ径ガラスビーズを用いてサンドミルにて、冷却下約１５時間分散化処理を行い、分散処理後イオン交換水１００部を追加して染料濃度１５％の昇華性染料分散液を調整した。次いで、該分散液をガラス繊維濾紙ＧＣ−５０（東洋濾紙株式会社製）で濾過し、粗粒子を除去し水性分散液５を得た。
（工程２−２）
Ｃ．Ｉ．Ｄｉｓｐｅｒｓｅ  Ｏｒａｎｇｅ ２５  ３０部、分散剤として“リグニンスルホン酸ナトリウム”（日本製紙（株）製、バニレックスＲＮ）４５部、イオン交換水２５部からなる混合物を、０．２ｍｍ径ガラスビーズを用いてサンドミルにて、冷却下約１５時間分散化処理を行い、分散処理後イオン交換水１００部を追加して染料濃度１５％の昇華性染料分散液を調整した。次いで、該分散液をガラス繊維濾紙ＧＣ−５０（東洋濾紙株式会社製）で濾過し、粗粒子を除去し水性分散液６を得た。
（工程２−３）
Ｃ．Ｉ．Ｄｉｓｐｅｒｓｅ  Ｂｌｕｅ ３６０  ３０部、分散剤として“リグニンスルホン酸ナトリウム”（日本製紙（株）製、バニレックスＲＮ）４５部、イオン交換水２５部からなる混合物を、０．２ｍｍ径ガラスビーズを用いてサンドミルにて、冷却下約１５時間分散化処理を行い、分散処理後イオン交換水１００部を追加して染料濃度１５％の昇華性染料分散液を調整した。次いで、該分散液をガラス繊維濾紙ＧＣ−５０（東洋濾紙株式会社製）で濾過し、粗粒子を除去し水性分散液７を得た。
（工程２−４）
Ｃ．Ｉ．Ｄｉｓｐｅｒｓｅ  Ｒｅｄ  ６０  ３０部、分散剤として“リグニンスルホン酸ナトリウム”（日本製紙（株）製、バニレックスＲＮ）４５部、イオン交換水２５部からなる混合物を、０．２ｍｍ径ガラスビーズを用いてサンドミルにて、冷却下約１５時間分散化処理を行い、分散処理後イオン交換水１００部を追加して染料濃度１５％の昇華性染料分散液を調整した。次いで、該分散液をガラス繊維濾紙ＧＣ−５０（東洋濾紙株式会社製）で濾過し、粗粒子を除去し水性分散液８を得た。
【００８１】
上記工程（２−１）〜（２−３）で得た分散液５（５部）、分散液６（１５部）、分散液７（１５部）、ポリグリセリン７５０（坂本薬品工業社製）２０部、プロピレングリコール８部、ＢＹＫ−３４８（ビックケミー・ジャパン株式会社製、ポリエーテル変性ポリジメチルシロキサン）０．２部、更にイオン交換水を加えて、エリソルビン酸ナトリウム（エルビットＮ、扶桑化学工業株式会社製、０．５部）及びイオン交換水（３６．３部）を加えることにより、水性ブラックインクを調製した。
【００８２】
上記のようにして調製した各インクを用いて、以下の各評価試験を行った。結果を下記表１に示す。
【００８３】
［インクの溶存酸素量の測定］
株式会社ＦＵＳＯ製のデジタル溶存酸素計（ＰＯＤ−５２０）を用いて溶存酸素量を測定した。測定結果を下記表１に示す。なお、下記表１中の「溶存酸素量」は、インク中に溶存する空気に含まれる酸素の量を表し、単位はｍｇ／Ｌである。
【００８４】
［保存安定性の評価］
１００ｍｌのポリプロピレン製容器（アズワン株式会社製、アイボーイ広口びん）に各実施例及び比較例で調製したインク１００ｇを秤量し、キャップ蓋をして密閉することにより、試験用の各サンプルを調製した。得られた各サンプルを、６０℃±１℃の恒温器に入れ、１週間保管した後、室温に戻るまで静置した。それぞれ下記の評価基準に従ってインクの保存安定性を評価した。
Ａ：沈殿物の発生は見られない。
Ｂ：沈殿物が発生している。
【００８５】
［初期充填性の評価］
調製した各インクを、インクジェットプリンタ（ＥＰＳＯＮ株式会社製、商品名ＰＸ−５０４Ａ）に充填した。初期充填を行いヘッドへの初期充填動作を行った。この後、ヘッドの全ノズルからインクが吐出できるかどうかを確認するため、ノズルチェックを実施した。インクが吐出できないノズルがある場合には、ヘッドのクリーニング（ノズル内のインクの吸引）を行い、その後再度ノズルチェックを実施した。全ノズルからインクが吐出できるまでに要したクリーニングの回数に基づき、以下の評価基準により初期充填性を評価した。本評価において、クリーニング回数が少ない程、インク吐出におけるインクジェットプリンタのクリーニング動作が少なくて済み、機械的負荷が低減することから、良好なインク組成物となる。
Ａ：初期充填シーケンスのみで全ノズルから吐出した。
Ｂ：全ノズルからインクが吐出できるまでに要したクリーニング回数が１回であった。
Ｃ：全ノズルからインクが吐出できるまでに要したクリーニング回数が２回以上であった。
【００８６】
［連続印刷安定性の評価］
上記「初期充填性の評価」によって、ヘッドの全ノズルからインクが吐出できることを確認した後、ＰＰＣ用紙（ＴＰ  ＰＡＰＥＲ、ＮＢＳリコー）に１００％Ｄｕｔｙ画像としてベタ印刷を行った。印刷時の吐出安定性をピン欠けが無く、どの程度まで連続して吐出することが可能であるかをそれぞれ評価し、以下３段階の基準で評価した。
Ａ：連続して吐出可能な枚数が８０枚以上。
Ｂ：連続して吐出可能な枚数が４０枚以上６０枚未満。
Ｃ：連続して吐出可能な枚数が２０枚以下であり、ピン欠けが多い。
【００８７】
［滲みの評価］
上記「初期充填性の評価」によって、ヘッドの全ノズルからインクが吐出できることを確認した後、ＰＰＣ用紙（ＴＰ  ＰＡＰＥＲ、ＮＢＳリコー）に１００％Ｄｕｔｙ画像としてベタ印刷を行った。印刷後の用紙上の画像の滲みをそれぞれ評価し、以下３段階の基準で評価した。
Ａ：滲みが全くない。
Ｂ：印刷した画像の数か所に滲みが散見される。
Ｃ：印刷した画像が全体的に滲んでいることが確認できる。
【００８８】
［臭気評価］
上記「初期充填性の評価」によって、ヘッドの全ノズルからインクが吐出できることを確認した後、ＰＰＣ用紙（ＴＰ  ＰＡＰＥＲ、ＮＢＳリコー）に１００％Ｄｕｔｙ画像としてベタ印刷を行った。印刷後の用紙上の臭気をそれぞれ評価し、以下３段階の基準で評価した。
Ａ：臭気が全くない。
Ｂ：かすかな臭気を確認できる。
Ｃ：明らかに臭気を確認できる。
【００８９】
【表１】
2018150400.tif 000003
【００９０】
上記表１の結果から明らかなように、実施例３〜６のインク組成物は、保存安定性評価、初期充填性評価、連続印刷安定性評価、滲みの評価及び臭気評価の全ての評価項目で良好な結果を示した。特に、エリソルビン酸ナトリウムを添加した実施例３及び４のインク組成物は、エリソルビン酸を添加した比較例１のインク組成物と比較して、保存安定性、初期充填性及び連続印刷安定性で優れた結果を示した。また、３０％Ｌ−アスコルビン酸ナトリウム水溶液を添加した実施例５及び６のインク組成物は、Ｌ−アスコルビン酸を添加した比較例２のインク組成物と比較して、保存安定性、初期充填性及び連続印刷安定性で優れた結果を示した。これら結果は、上記（Ａ）水酸基を置換基として有するラクトン構造の有機酸において、１つ以上の水酸基がアルカリ塩化されているラクトン構造の有機酸を添加することにより、インク組成物の保存安定性、初期充填性及び連続印刷安定性が向上することを示している。
また、Ｊｏｎｃｒｙｌ  ６７８のエマルション液を分散剤として添加した実施例３のインク組成物は、リグニンスルホン酸ナトリウムを分散剤として添加した比較例５のインク組成物と比較して、保存安定性評価、滲みの評価及び臭気評価で優れた結果を示した。
これら結果は、実施例３〜７のインク組成物が、上記各性能（保存安定性・初期充填性、連続印刷安定性・低滲み性・低臭気性）を兼ね備えており、各種記録用インク、特にインクジェット捺染用インクとして極めて有用であることを示している。
【産業上の利用可能性】
【００９１】
本発明のインク組成物は、保存安定性が高く、各種捺染用インク、特にインクジェット捺染用インクとして要求される印刷適性を保つ事が出来るため、とりわけ昇華転写用インクジェット捺染用インクとして極めて有用である。